(57)【要約】  本発明は、フタレート化合物の水素化方法に関する。本発明によれば、水素化反応の立体選択性が増加して生成物中のシス異性体の含有量が高く示し、これにより、生成物の可塑剤としての品質を向上させることができる。
2021511287.tif 000002
【特許請求の範囲】
【請求項１】
水素を含む気相原料、およびフタレート化合物を含む液相原料を反応器に投入し、水素およびフタレート化合物を水素化触媒存在下で反応させる段階を含むフタレート化合物の水素化方法であって、
前記液相原料のレイノルズ数は１〜１００であり、
前記反応後、分離された水素化反応生成物中のシス異性体の含有量が７０％以上である、フタレート化合物の水素化方法。
【請求項２】
前記反応器に投入する水素の量は、フタレート化合物１モルに対して３〜３００モルである、請求項１に記載のフタレート化合物の水素化方法。
【請求項３】
前記フタレート化合物はフタレート、テレフタレート、イソフタレートおよびこれらのカルボン酸化合物からなる群より選ばれる１種以上である、請求項１に記載のフタレート化合物の水素化方法。
【請求項４】
前記気相原料は反応器の上部または下部から供給され、前記液相原料は反応器の上部から供給される、請求項１に記載のフタレート化合物の水素化方法。
【請求項５】
前記水素化触媒の活性成分はルテニウム（Ｒｕ）、ロジウム（Ｒｈ）、パラジウム（Ｐｄ）および白金（Ｐｔ）からなる群より選ばれる１種以上である、請求項１に記載のフタレート化合物の水素化方法。
【請求項６】
前記水素化触媒は、担体１００重量％に対して触媒活性成分が３重量％以下である、請求項１に記載のフタレート化合物の水素化方法。
【請求項７】
請求項１〜６のいずれか一項に記載の方法により製造される、水素化されたフタレートあるいはテレフタレート化合物。
【請求項８】
請求項７に記載の水素化されたフタレートあるいはテレフタレート化合物を含む、可塑剤。
【請求項９】
請求項８に記載の可塑剤；およびエチレン酢酸ビニル、ポリエチレン、ポリプロピレン、ポリ塩化ビニル、ポリスチレン、ポリウレタン、ポリブタジエン、シリコン、熱可塑性エラストマーまたはこれらの共重合体の中から選ばれた樹脂；を含む、樹脂組成物。
【発明の詳細な説明】
【技術分野】
【０００１】
[関連出願の相互参照]
本出願は、２０１７年１１月２９日付の韓国特許出願第１０−２０１７−０１６１９５０号に基づく優先権の利益を主張し、当該韓国特許出願の文献に開示された全ての内容は本明細書の一部として含まれる。
【０００２】
本発明は、フタレート化合物の水素化方法に関する。詳しくは、反応の立体選択性を高めて水素化反応生成物内のシス異性体の含有量を高めることができるフタレート化合物の水素化方法に関する。
【背景技術】
【０００３】
フタレート（ｐｈｔｈａｌａｔｅ）系化合物は、プラスチック、特にポリ塩化ビニル（ＰＶＣ）の可塑剤として広く使われる物質である。例えば電機電子製品、医薬品、ペンキ顔料、潤滑剤、バインダー、界面活性剤、接着剤、タイル、食品容器、包装材など、実にその使用用途が非常に多様である。
【０００４】
しかし、いくつかのフタレート化合物が環境汚染および人間の内分泌系障害問題を招くことがある物質として知られることにより、ヨーロッパ、米国など先進国を中心に使用規制が強化されている。特に、フタレート系可塑剤のうち、ジ（２−エチルヘキシル）フタレート（ｄｉ（２−ｅｔｈｙｌｈｅｘｙｌ）ｐｈｔｈａｌａｔｅ、ＤＥＨＰ））、ブチルベンジルフタレート（ｂｕｔｙｌ  ｂｅｎｚｙｌ  ｐｈｔｈａｌａｔｅ、ＢＢＰ）、ジ−ｎ−ブチルフタレート（ｄｉ−ｎ−ｂｕｔｙｌ  ｐｈｔｈａｌａｔｅ、ＤＢＰ）などの一部製品は、社会的にヒトのホルモン作用を妨害または混乱させる内分泌攪乱物質（ｅｎｄｏｃｒｉｎｅ  ｄｉｓｒｕｐｔｅｒ）として環境ホルモンと疑われていて、これを規制する動きがある。
【０００５】
そこで、従来の可塑剤と同等な性能を示しながら環境ホルモン論争から自由な環境にやさしい可塑剤を開発するための努力がなされており、その一つとしてフタレート化合物に含まれているベンゼン環を水素化した（ｈｙｄｒｏｇｅｎａｔｉｏｎ）化合物を用いる方案がある。
【０００６】
ベンゼン環などの芳香族化合物の水素化反応は、ルテニウムなどの遷移金属を活性成分として支持体（担体）に含む触媒を用いる方法が知られている。一例として、韓国特許第１５５６３４０号には、フタレート化合物を水素化触媒およびアルコール存在下で水素と反応させる水素化方法を提示し、前記方法による場合、触媒性能および寿命が向上することを開示している。
【０００７】
前記水素化反応により製造される生成物は、シス（ｃｉｓ）およびトランス（ｔｒａｎｓ）異性体の混合物として得られる。この時、シス異性体の含有量が高いほどＰＶＣ樹脂に対する優れた可塑化効率、速い吸収速度、固形化後の高い製品透明度を示し、長期間使用しても製品表面への浸出の発生が少なくて、プラスチック可塑剤として優れた特性を有する。
【０００８】
したがって、優れた品質の可塑剤を得るためには、シス異性体の含有量が高く示すように立体選択性（ｓｔｅｒｅｏｓｅｌｅｃｔｉｖｉｔｙ）が向上したフタレート化合物の水素化方法が必要とされる。
【先行技術文献】
【特許文献】
【０００９】
【特許文献１】韓国特許第１５５６３４０号、「フタレート化合物の水素化方法」
【発明の概要】
【発明が解決しようとする課題】
【００１０】
本発明は、前記問題を解決するために案出されたものであって、本発明の目的は、水素化反応生成物中のシス異性体の含有量が高く示すフタレート化合物の水素化方法を提供することにある。
【課題を解決するための手段】
【００１１】
前記課題を解決するために、本発明は、
水素を含む気相原料；およびフタレート化合物を含む液相原料を反応器に投入して、水素およびフタレート化合物を水素化触媒存在下で反応させる段階を含むフタレート化合物の水素化方法であって、
前記液相原料のレイノルズ数は、１〜１００であり、
前記反応後、分離された水素化反応生成物中のシス異性体の含有量が７０％以上である、フタレート化合物の水素化方法を提供する。
【００１２】
前記反応器に投入される水素の量は、フタレート化合物１モルに対して３〜３００モルでありうる。
【００１３】
前記フタレート化合物は、フタレート、テレフタレート、イソフタレートおよびこれらのカルボン酸化合物からなる群より選ばれる１種以上でありうる。
【００１４】
前記気相原料は反応器の上部または下部から供給され、前記液相原料は反応器の上部から供給され得る。
【００１５】
前記水素化触媒の活性成分は、ルテニウム（Ｒｕ）、ロジウム（Ｒｈ）、パラジウム（Ｐｄ）および白金（Ｐｔ）からなる群より選ばれる１種以上でありうる。
【００１６】
前記水素化触媒は、担体１００重量％に対して触媒活性成分が３重量％以下でありうる。
【００１７】
また、本発明は、前記方法によって製造された、水素化されたフタレートあるいはテレフタレート化合物を提供する。
【００１８】
前記水素化されたフタレートあるいはテレフタレート化合物は可塑剤として使用することができる。
【００１９】
また、本発明は、前記可塑剤；およびエチレン酢酸ビニル、ポリエチレン、ポリプロピレン、ポリ塩化ビニル、ポリスチレン、ポリウレタン、ポリブタジエン、シリコン、熱可塑性エラストマーまたはこれらの共重合体の中から選ばれた樹脂；を含む樹脂組成物を提供する。
【発明の効果】
【００２０】
本発明のフタレート化合物の水素化方法によれば、水素化反応の立体選択性が増加して生成物中のシス異性体の含有量が高く示し、これにより、水素化反応生成物の可塑剤としての品質を向上させることができる。
【図面の簡単な説明】
【００２１】
【図１】本発明の水素化方法に使われる水素化反応装置を簡略化して示す図である。
【発明を実施するための形態】
【００２２】
本発明は多様な変換を加えることができ、様々な実施例を有することができるため、特定実施例を例示して詳細に説明する。しかし、これは本発明を特定の実施形態に対して限定しようとするものではなく、本発明の思想および技術範囲に含まれるすべての変換、均等物乃至代替物を含むものとして理解しなければならない。本発明を説明するにあたり関連する公知技術に対する具体的な説明が本発明の要旨を曖昧にすると判断される場合、その詳細な説明を省略する。
【００２３】
また、以下で使われる第１、第２などのように、序数を含む用語は多様な構成要素を説明するのに使われることができるが、前記構成要素は前記用語によって限定されない。前記用語は一つの構成要素を他の構成要素と区別する目的でのみ使われる。例えば、本発明の権利範囲を逸脱せず、第１構成要素を第２構成要素と命名することができ、同様に第２構成要素も第１構成要素と命名することができる。
【００２４】
単数の表現は文脈上明白に異なる意味を示さない限り、複数の表現を含む。本出願で、「含む」または「有する」などの用語は、明細書上に記載された特徴、数字、段階、動作、構成要素、部品またはこれらを組み合わせたものが存在することを指定しようとするものであり、一つまたはそれ以上の他の特徴や数字、段階、動作、構成要素、部品または、これらを組み合わせたものなどの存在または、付加可能性をあらかじめ排除しないものとして理解されるべきである。
【００２５】
以下、図面を参照して本発明のフタレート化合物の水素化方法を詳細に説明する。
本発明の好ましい一実施形態によれば、水素を含む気相原料；およびフタレート化合物を含む液相原料を反応器に投入して、水素およびフタレート化合物を水素化触媒存在下で反応させる段階を含むフタレート化合物の水素化方法であって、
前記液相原料のレイノルズ数は、１〜１００であり、
前記反応後、分離された水素化反応生成物中のシス異性体の含有量が７０％以上である、フタレート化合物の水素化方法が提供される。
【００２６】
本発明では液相原料のレイノルズ数を特定の数値範囲内に制御して運転することによって、フタレート化合物の水素化反応の立体選択性を高める。すなわち、本発明によれば、水素化反応生成物中のシス異性体の含有量が７０％以上に高く示し、このような水素化反応生成物は、ＰＶＣ樹脂に対する優れた可塑化効率、速い吸収速度、固形化後の製品の透明度を示し、長期間使用しても製品表面への浸出の発生が少なくて、プラスチック可塑剤として優れた特性を示す。したがって、本発明は、高品質の可塑剤の生産に活用され得る。
【００２７】
本発明の水素化方法の反応対象物は、フタレート化合物であり、水素化反応（ｈｙｄｒｏｇｅｎａｔｉｏｎ）により前記フタレート化合物のベンゼン環に水素が添加され、これに相応するシクロヘキサンジカルボキシレート化合物に転換される反応である。
【００２８】
前記フタレート化合物は、フタレート（ｐｈｔｈａｌａｔｅ）、テレフタレート（ｔｅｒｅｐｈｔｈａｌａｔｅ）、イソフタレート（ｉｓｏｐｈｔｈａｌａｔｅ）、およびこれに相応するカルボン酸化合物（ｃａｒｂｏｘｙｌｉｃ  ａｃｉｄ）のうち選ばれる１種以上でありうる。
【００２９】
まず、前記フタレート化合物は、下記のような化学式１で表される。
【化１】
2021511287.tif 000003
【００３０】
前記化学式１において、Ｒ１およびＲ１’は、それぞれ独立して相異するかまたは同一であり、水素、炭素数１〜２０、好ましくは炭素数４〜２０、より好ましくは炭素数５〜２０、さらに好ましくは炭素数５〜１０の直鎖または分枝鎖アルキル基である。
【００３１】
前記フタレート化合物の具体的な例としては、ジブチルフタレート（ＤＢＰ；ｄｉｂｕｔｙｌ  ｐｈｔｈａｌａｔｅ）、ジヘキシルフタレート（ＤＨＰ；ｄｉｈｅｘｙｌ  ｐｈｔｈａｌａｔｅ）、ジオクチルフタレート（ＤＯＰ；ｄｉｏｃｔｙｌ  ｐｈｔｈａｌａｔｅ）、ジ−ｎ−オクチルフタレート（ＤｎＯＰ；ｄｉ−ｎ−ｏｃｔｙｌ  ｐｈｔｈａｌａｔｅ）、ジイソノニルフタレート（ｄｉｉｓｏｎｏｎｙｌ  ｐｈｔｈａｌａｔｅ）、またはジイソデシルフタレート（ＤＩＤＰ；ｄｉｉｓｏｄｅｃｙｌ  ｐｈｔｈａｌａｔｅ）などが挙げられるが、これらに限定されるものではない。これらの化合物は、単独でまたは混合して使用することができる。
【００３２】
前記テレフタレート化合物は、下記のような化学式２で表される。
【化２】
2021511287.tif 000004
【００３３】
前記化学式２において、Ｒ２およびＲ２’は、それぞれ独立して相異するかまたは同一であり、水素、炭素数１〜２０、好ましくは炭素数４〜２０、より好ましくは炭素数５〜２０、さらに好ましくは炭素数５〜１０の直鎖または分枝鎖アルキル基である。
【００３４】
前記テレフタレート化合物の具体的な例としては、ジブチルテレフタレート（ＤＢＴＰ；ｄｉｂｕｔｙｌ  ｔｅｒｅｐｈｔｈａｌａｔｅ）、ジオクチルテレフタレート（ＤＯＴＰ；ｄｉｏｃｔｙｌ  ｔｅｒｅｐｈｔｈａｌａｔｅ）、ジイソノニルテレフタレート（ＤＩＮＴＰ；ｄｉｉｓｏｎｏｎｙｌ  ｔｅｒｅｐｈｔｈａｌａｔｅ）、またはジイソデシルテレフタレート（ＤＩＤＴＰ；ｄｉｉｓｏｄｅｃｙｌ  ｔｅｒｅｐｈｔｈａｌａｔｅ）があるが、これらに限定されるものではない。これらの化合物は、単独でまたは混合して使用することができる。
【００３５】
前記イソフタレート化合物は、下記のような化学式３で表される。
【化３】
2021511287.tif 000005
【００３６】
前記化学式３において、Ｒ３およびＲ３’は、それぞれ独立して相異するかまたは同一であり、水素、炭素数１〜２０、好ましくは炭素数４〜２０、より好ましくは炭素数５〜２０、さらに好ましくは炭素数５〜１０の直鎖または分枝鎖アルキル基である。
【００３７】
前記イソフタレート化合物の具体的な例としては、ジブチルイソフタレート（ＤＢＩＰ；ｄｉｂｕｔｙｌ  ｉｓｏｐｈｔｈａｌａｌａｔｅ）、ジオクチルイソフタレート（ＤＯＩＰ；ｄｉｏｃｔｙｌ  ｉｓｏｐｈｔｈａｌａｔｅ）、ジイソノニルイソフタレート（ＤＩＮＩＰ；ｄｉｉｓｏｎｏｎｙｌ  ｉｓｏｐｈｔｈａｌａｔｅ）、またはジイソデシルイソフタレート（ＤＩＤＩＰ；ｄｉｉｓｏｄｅｃｙｌ  ｉｓｏｐｈｔｈａｌａｔｅ）などが挙げられるが、これらに限定されるものではない。これらの化合物は、単独でまたは混合して使用することができる。
【００３８】
好ましくは、前記フタレート化合物としてジオクチルテレフタレート（ｄｉｏｃｔｙｌ  ｔｅｒｅｐｈｔｈａｌａｔｅ，ＤＯＴＰ）を使用することができる。
【００３９】
前記フタレート化合物の純度は約９９％以上、好ましくは約９９．５％以上、より好ましくは約９８％以上でありうるが、これに限定されるものではなく、商業的に利用可能なすべての品質および純度のフタレート化合物を使用することができる。
【００４０】
フタレート化合物の水素化工程は液相または気相で行われるが、本発明において、前記フタレート化合物は液相原料に、水素は気相原料に含まれて水素化触媒が充填された反応器内に投入される。
【００４１】
本発明において、反応器に投入される液相原料のレイノルズ数は１〜１００である。
レイノルズ数（Ｒｅｙｎｏｌｄ’ｓ  ｎｕｍｂｅｒ、ＮＲＥ）は、流体の「慣性による力」と「粘性による力」の比であり、下記数式１で表される。
【００４２】
【数１】
2021511287.tif 000006
μ：粘度    ρ：密度    ｕｚ：軸方向の線速度    Ｄｐ：流路の直径
【００４３】
流体の流れにおいて粘性による力が大きいほど流体の原子が流れ方向にそれぞれ平行する移動状態にある流れである層流を形成し、慣性による力が大きいほど流体の原子が流れ方向に対してランダムに動く乱流を形成する。レイノルズ数は、管内の流れ状態が層流か乱流かを判定する時に使われる値であって、レイノルズ数が約２０００以下であると層流、２０００を超えると乱流と判定する。すなわち、流体のレイノルズ数が低いほど流れが乱れず一定であることを意味する。
【００４４】
本発明のフタレート化合物の水素化方法において、前記液相原料のレイノルズ数は１以上、または５以上、または１０以上、または２０以上であり、かつ１００以下、または９０以下、または８０以下、または５０以下、または３０以下でありうる。
【００４５】
前記液相原料のレイノルズ数が１未満に低すぎる場合、軸方向の線速度が小さすぎるか粘性が大きすぎて液状分散（ｄｉｓｔｒｉｂｕｔｉｏｎ）が正常に行われず、１００を超えて高すぎる場合、無作為に動く乱流性が強くなりながら安定したトリクル（ｔｒｉｃｋｌｅ）流動形成から抜け出して反応性が低下する。このような観点から、前記液相原料のレイノルズ数の範囲は上述した範囲が好ましい。
【００４６】
本発明者らは、フタレート化合物の水素化反応工程で生成物中のシス異性体の含有量を高めるための方法を研究中、液相原料のレイノルズ数が反応の立体選択性に影響を与えることを見出した。すなわち、液相原料のレイノルズ数が低いほどシス異性体の含有量は高く示したが、これは触媒表面で原料の流れが良くなり、フタレート化合物のベンゼン環に水素添加が同時に起こる比率が高くなるためであると考えられる。
【００４７】
本発明において反応器に投入される気相原料および液相原料の温度および圧力条件は特に限定されないが、一般に投入される原料は、水素化反応条件と同じ圧力を有し、温度条件の場合、水素化反応条件と同じ温度を有することが好ましく、状況に応じて反応器内の発熱程度を制御するために水素化反応条件より低い温度で反応器に投入することができる。
【００４８】
本発明において、反応器に投入される液相原料のレイノルズ数を調整する方法は特に限定されない。例えば、温度や触媒サイズあるいは反応器の直径と断面積を通過する液相原料の量などで液相原料のレイノルズ数を調整することができる。本発明の一実施形態では、触媒サイズを指定した後に反応器の直径と流量などを変更してレイノルズ数を調整することができるが、本発明はこれに限定されるものではない。
【００４９】
また、前記効果を確保するために反応器に投入される水素の量は、フタレート化合物１モルに対して３モル以上、または４モル以上、または７モル以上であり、かつ３００モル以下、または１００モル以下、または５０モル以下、または３０モル以下でありうる。水素の量がフタレート化合物１モルに対して３モル未満に少なすぎると当量比より少ない水準で反応性が低下し、３００モルを超えて多すぎると反応器および後段の気相工程設備および計装などの大きさが過度に大きくなり、設備コストが増加できる。このような観点から、前記水素の量は、上述した範囲が好ましい。
【００５０】
前記水素化触媒は、活性成分として遷移金属を含み得、好ましくはルテニウム（Ｒｕ）、パラジウム（Ｐｄ）、ロジウム（Ｒｈ）および白金（Ｐｔ）からなる群より選ばれる１種以上を含み得る。
【００５１】
このような水素化触媒は担体に担持させて使用することができ、この時、担体としては当業界で知られている担体を制限なく使用することができる。具体的には、ジルコニア（ＺｒＯ２）、チタニア（ＴｉＯ２）、アルミナ（Ａｌ２Ｏ３）、シリカ（ＳｉＯ２）などの担体を使用することができる。
【００５２】
前記水素化触媒が担体に担持された場合、水素化触媒の活性成分の量は、担体１００重量％に対して３重量％以下であることが好ましく、２重量％以下、または１重量％以下であり、かつ０．１重量％以上、または０．３重量％以上でありうる。万一、水素化触媒の量が担体１００重量％に対して３重量％を超えると、触媒表面で反応が急激に進行し、この過程で副反応も増加して副生成物量が急増する問題が発生し得、０．１重量％未満の場合、触媒量が足りず水素化反応の収率が低下しうるので、上記の範囲が好ましい。
【００５３】
本発明における水素化反応条件は、特に限定されるものではないが、一例として、反応圧力は５０ｂａｒ以上、または１００ｂａｒ以上、または１３０ｂａｒ以上であり、かつ２００ｂａｒ以下、または１８０ｂａｒ以下、または１５０ｂａｒ以下でありうる。万一、反応圧力が５０ｂａｒ未満の場合、液相内の水素溶解度が少なすぎて反応性が低下する問題があり得、２００ｂａｒを超えると高圧による設備のサイズが増加して設備コストが増加する問題があり得るので、上記の範囲が好ましい。
【００５４】
また、反応温度は１００℃以上、または１２０℃以上、または１３０℃以上であり、かつ３００℃以下、または２５０℃以下、または２００℃以下でありうる。万一、反応温度が１００℃未満であれば、低い温度によって反応性が低下する問題があり得、３００℃を超えると分解などで副生成物が増加する問題があり得る。
【００５５】
このような水素化反応によって、前記フタレート化合物の芳香族環が水素化され、これに相応するシクロヘキサンジカルボキシレート化合物に転換される。
【００５６】
反応が終了した後、生成された液相の水素化反応生成物と、未反応の気相の原料を分離する。前記分離された気相の原料は水素化工程で再循環できる。また、回収された水素化反応生成物は、減圧および冷却過程を経て最終的に分離することができる。
【００５７】
気相および液相原料のレイノルズ数を調整して反応に投入する本発明の水素化方法によれば、水素化反応の立体選択性が向上して生成物中のシス異性体の含有量が７０％以上、より好ましくは８０％以上に高く示す。このようにシス異性体の含有量が高くなることによって、本発明により製造される水素化反応生成物は、優れた可塑化効率および速い吸収速度を示し、固形化後の製品の透明度に優れ、長期間使用しても製品表面への浸出の発生が少なくて、プラスチック可塑剤として優れた特性を示す。
【００５８】
図１は、本発明の水素化方法に使われる水素化反応装置を示す図である。
図１を参照すると、前記水素化反応装置は、熱交換器（ａ、ｂ）、反応器ｃおよび気相−液相分離器ｄなどからなる。
【００５９】
前記熱交換器（ａ、ｂ）は、気相原料１および液相原料３を反応器ｃに投入する前に昇温させる役割を果たすものであって、必要に応じて省略可能である。
【００６０】
前記熱交換器を経た気相原料２および液相原料４は、内部に水素化触媒が充填された管形態の反応器ｃに投入され、水素化反応が行われる。前記反応器は、反応熱を制御するために制熱用外部ジャケットをさらに含み得る。この時、前記気相原料２は、反応器の上部または下部から供給され得、液相原料４は反応器の上部から供給され得る。液相原料は、反応器上部から下部に重力によって触媒に乗って流れ、レイノルズ数によるトリクル（ｔｒｉｃｋｌｅ）流れ性を示し、水素化反応性を効率的に進行する。
【００６１】
前記反応器ｃから出てきた反応混合物５は、気相−液相分離器ｄに伝達され、ここで液相の反応生成物７と気相の未反応物６を分離する。分離された反応生成物７は回収されて追加の精製作業を経ることができ、気相の未反応物６は排出または再使用のために循環する。
【００６２】
ただし、図１で各装置の位置は変更可能であり、必要に応じて図１に示していない他の装置を含むこともできるため、本発明の水素化方法は、図１に示す装置および工程順序に限定されるものではない。
【００６３】
上述した本発明の水素化方法によれば、水素化反応の立体選択性が向上して生成物のシス異性体の含有量が７０％以上である反応生成物を得ることができる。前記生成物は、優れた可塑化効率および速い吸収速度を示し、固形化後の製品の透明度に優れ、長期間使用しても製品表面への浸出の発生が少なくて、プラスチック可塑剤として優れた特性を示す。
【００６４】
このように製造された水素化されたフタレートあるいはテレフタレート化合物は可塑剤として有用に使用することができる。具体的には、前記フタレートあるいはテレフタレート化合物を含む可塑剤は、安定剤、塗料、インク、液相発泡剤（Ｍａｓｔｅｒｂａｔｃｈ類）、接着剤などの製品に使用することができる。
【００６５】
本発明により製造される水素化されたフタレートあるいはテレフタレート化合物は純度に優れ、シス異性体の含有量が高くて、可塑剤としての品質に優れる。したがって、エチレン酢酸ビニル、ポリエチレン、ポリプロピレン、ポリ塩化ビニル、ポリスチレン、ポリウレタン、ポリブタジエン、シリコン、熱可塑性エラストマーまたはこれらの共重合体の中から選ばれた樹脂の可塑剤として好適に使用することができる。
【００６６】
このように可塑剤として本発明によって製造されたフタレートあるいはテレフタレート化合物を含み、前記のような樹脂を含む樹脂組成物は多様な製品に使用することができる。一例として、食品包装用フィルム（例えば、ラップ）、工業用フィルム、コンパウンド、デコシート、デコタイル、軟質シート、硬質シート、電線およびケーブル、壁紙、発泡マット、レザー、床材、ターポリン、手袋、シーラント、冷蔵庫などのガスケット、ホース、医療機器、ジオグリッド、メッシュターポリン、玩具用品、文具用品、絶縁テープ、衣類コーティング剤、衣類または文具用等に使われるＰＶＣラベル、瓶栓ライナー、工業用またはその他用途の栓、擬似餌、電子機器内部品（例えば、ｓｌｅｅｖｅ）、自動車内装材、接着剤、コーティング剤などの製造に使われるが、これに限定されるものではない。
【００６７】
以下、発明の具体的な実施例により、発明の作用および効果をより詳細に説明する。ただし、このような実施例は発明の例示として提示されたものに過ぎず、これによって発明の権利範囲が定まるものではない。
【００６８】
＜実施例＞
実施例１
液相原料として純度９９％であるジオクチルテレフタレート（ｄｉｏｃｔｙｌ  ｔｅｒｅｐｈｔｈａｌａｔｅ，ＤＯＴＰ）、気相原料として水素を反応器に注入し、反応圧力１５０ｂａｒ、反応温度１５０℃で水素付加反応を行った。
この時、液相原料のレイノルズ数は１７．１に設定して運転した。ここでレイノルズ数は、下記数式１から計算された値である。
【００６９】
【数２】
2021511287.tif 000007
μ：粘度    ρ：密度    ｕｚ：軸方向の線速度    Ｄｐ：触媒直径
【００７０】
水素／ＤＯＴＰモル比は１０モル比で投入し、気相および液相原料は水素化反応条件と同様に投入した。
【００７１】
反応器は単一管形態で、管内に触媒で満たされた部分の長さは総３ｍであり、外部ジャケットに反応温度と同じ熱媒油を循環させながら水素化反応を行った。
【００７２】
反応器に使用された触媒は、ルテニウム（Ｒｕ）触媒であり、アルミナ担体１００重量％に対してルテニウム含有量が０．５重量％で製造された触媒であり、シリンダー型の直径３ｍｍ、高さ３ｍｍのサイズを使用した。
【００７３】
実施例２
実施例１で、液相のレイノルズ数が４．９であることを除いては同様の水素化反応を行った。
【００７４】
実施例３
実施例１で、液相のレイノルズ数が４０．３であることを除いては同様の水素化反応を行った。
【００７５】
比較例１
実施例１で、液相のレイノルズ数が１１０．２であることを除いては同様の水素化反応を行った。
【００７６】
＜実験例＞
前記実施例１〜３および比較例１の水素化反応の終了後、反応混合物から未反応の気相原料を分離して水素化反応生成物を得た。実施例および比較例それぞれに対して転換率、水素化反応生成物中のシス異性体の含有量を測定し、その結果を下記表１に示す。
【００７７】
【表１】
2021511287.tif 000008
【００７８】
前記表１を参照すると、本発明のレイノルズ数を満たして工程を行った実施例１〜３は転換率が９９％以上に高く、水素化反応生成物中のシス異性体の含有量が７９％以上に非常に高く示したことを確認できた。しかし、液相原料のレイノルズ数が本発明の数値範囲を満足しないように設定して工程を行った場合、比較例１のように水素化反応生成物内のシス異性体の含有量が顕著に減ったことを確認することができた。
【００７９】
前記結果から、フタレート化合物の水素化方法において反応器に投入される気相および液相原料のレイノルズ数を本発明の範囲とする場合、水素化反応の立体選択性を大きく向上させることができ、これにより、水素化反応生成物中のシス異性体の比率が顕著に高くなるので、可塑剤としての品質に優れた水素化反応生成物を製造できることを確認することができた。
【符号の説明】
【００８０】
ａ，ｂ：熱交換器
ｃ：反応器
ｄ：気相−液相分離器
１、２：気相原料
３、４：液相原料
５：反応混合物
６：気相の未反応物
７：液相の反応生成物
【図１】
2021511287.tif 000009
【国際調査報告】
2021511287.tif 000010
2021511287.tif 000011
2021511287.tif 000012
2021511287.tif 000013